СПОСОБЫ ПОЛУЧЕНИЯ КАТАЛИЗАТОРА

1. Способ получения катализатора, включающий
а) приведение в контакт (i) носителя на основе диоксида кремния, (ii) оксотитанового соединения, (iii) хромсодержащего соединения и (iv) необязательного растворителя с образованием первой водной смеси, содержащей предшественник катализатора и реакционную среду, имеющей от около 1 мас.% до около 99 мас.% воды; и
b) термическую обработку предшественника катализатора путем нагревания до температуры от около 400°C до около 1000°C в течение периода времени от около 1 мин до около 24 ч с образованием катализатора.
2. Способ по п.1, отличающийся тем, что реакционная среда содержит от около 1 мас.% до около 20 мас.% воды.
3. Способ по п.1, отличающийся тем, что реакционная среда содержит жидкость, связанную с носителем на основе диоксида кремния, жидкость, связанную с оксотитановым соединением, жидкость, связанную с хромсодержащим соединением, и растворитель, если он присутствует.
2
2
3
4. Способ по п.1, отличающийся тем, что носитель на основе диоксида кремния характеризуется площадью поверхности от около 100 м/г до около 1000 м/г и объемом пор более чем около 1,0 см/г.
5. Способ по п.1, отличающийся тем, что хромсодержащее соединение включает триоксид хрома, ацетат хрома, нитрат хрома, третичный бутилхромат, диареновое соединение хрома (0), бисциклопентадиенилхром (II), ацетилацетонат хрома (III) или их комбинации.
6. Способ по п.1, отличающийся тем, что количество хрома, присутствующего в катализаторе полимеризации олефинов, может составлять в диапазоне от около 0,01% до около 10% по массе катализатора полимеризации олефинов, а количество титана, присутствующего в катализаторе полимеризации олефинов, может составлять в диапазоне от около 0,01% до около 10% по массе катализатора полимеризации олефинов.
7. Способ по п.1, отличающийся тем, что реакционная смесь исключает тетраалкоксид титана.
1
2
1
2
8. Способ по п.1, отличающийся тем, что оксотитановое соединение характеризуется общей формулой RRTiO, где R и R каждый независимо представляет собой карбоксилат, дикарбоксилат, дикетонат, алкоксид, аммониевую соль дикарбоксилата, аммониевую соль трикарбоксилата или их комбинации.
1
2
9. Способ по п.8, отличающийся тем, что R и R каждый независимо представляет собой формиат, ацетат, пропионат, оксалат аммония, малонат аммония, фумарат аммония или малат аммония.
1
2
10. Способ по п.8, отличающийся тем, что R и R каждый независимо представляет собой незамещенный 2,4-пентадионат или замещенный 2,4-пентадионат.
11. Способ получения полимера этилена, включающий приведение в контакт катализатора, полученного способом по п. 1, с этиленовым мономером в условиях, подходящих для формирования полимера этилена; и извлечение полимера этилена.
12. Полимер этилена, полученный способом по п.11, имеющий индекс расплава при высокой нагрузке от приблизительно 10 г/10 мин и до около до 60 г/10 мин, коэффициент полидисперсности более чем около 15 и реакцию на сдвиг менее чем около 60.
13. Полимер этилена, полученный способом по п.11, имеющий индекс расплава при высокой нагрузке от около 10 г/10 мин до около 60 г/10 мин, коэффициент полидисперсности более чем около 15 и реакцию на сдвиг менее чем около 45.
14. Предшественник катализатора, полученный по способу, включающему приведение в контакт (i) носителя на основе диоксида кремния, (ii) оксотитанового соединения, (iii) хромсодержащего соединения и (iv) необязательного растворителя с образованием первой водной смеси, содержащей предшественник катализатора и реакционную среду, имеющей от около 1 мас.% до около 99 мас.% воды.
1
2
1
2
15. Предшественник катализатора по п.14, отличающийся тем, что оксотитановое соединение характеризуется общей формулой RRTiO, где R и R каждый независимо представляет собой карбоксилат, дикарбоксилат, дикетонат, алкоксид, аммониевую соль дикарбоксилата, аммониевую соль трикарбоксилата или их комбинации.
2
3
16. Предшественник катализатора по п.14, отличающийся тем, что титан присутствует в количестве от около 0,5 мас.% до около 10 мас.%, а хром присутствует в количестве от около 0,2 мас.% до около 2 мас.% в расчете на общую массу композиции, и тем, что носитель на основе диоксида кремния характеризуется площадью поверхности более чем около 250 м/г и объемом пор более чем около 0,9 см/г.